FR 3069249 A1 20190125 FR 1757022 A 20170724 COMPOSITION POLYMERIQUE AQUEUSE FORMANT UN FILM PELABLE POUR ERODER UN SUBSTRAT, FILMS PELABLE ET PELE OBTENUS ET LEUR PROCEDE D'OBTENTION. La présente invention concerne une composition polymérique aqueuse apte à former, après application puis séchage sur un substrat à décontaminer ou dépolluer, un film pelable apte à éroder ce substrat, un procédé de préparation de la composition, les films pelable et pelé ainsi formés et leur procédé d'obtention. L'invention s'applique notamment à la décontamination par pelage dudit film de tout substrat pour le débarrasser d'une contamination surfacique fixée (i.e. de particules contaminantes incrustées dans une couche superficielle du substrat et/ou fortement liées physiquement ou chimiquement à sa surface) et optionnellement en outre non fixée (i.e. de particules déposées à la surface du substrat en y étant faiblement liées). L'invention s'applique en particulier à la décontamination de tels substrats dans le domaine nucléaire (i.e. dans des installations avec contamination radioactive), ou de la métallurgie pour le traitement de surface de substrats métalliques en vue de traitements secondaires (par exemple pour des circuits imprimés), tels qu'une passivation, des finitions métalliques, des vernis-épargne, des multicouches à déposer ou un assemblage à réaliser sur le substrat traité, à titre non limitatif. Il est connu de décontaminer des substrats formant des structures industrielles ou parois diverses qui sont le siège d'une contamination non fixée, par application puis séchage d'une composition polymérique aqueuse à la surface du substrat afin d'y former un film pelable y adhérant, comme décrit dans WO 2013/023021 Al qui enseigne de capturer sélectivement les seules cibles contaminantes présentes sur cette surface par pelage du film. La composition divulguée dans ce document forme un hydrogel à base d'un alcool polyvinylique et comprenant essentiellement, sous forme de particules solides dispersées, un agent de capture de ces cibles par affinité chimique (cf. « sequestering agent » en anglais) et un agent thixotrope, cette composition présentant un pH égal ou supérieur à 3. 2 Un inconvénient de la composition de film pelable selon ce document réside dans le fait qu'elle n'est pas apte à permettre une extraction de contaminants fixés dans une couche superficielle du substrat, mais uniquement de capturer des contaminants affleurant à sa surface via leur 5 affinité avec un agent de capture choisi à cet effet. Il en résulte une décontamination du substrat sur sa seule surface externe qui est limitée aux contaminants spécifiquement non fixés capturés par le film en cours de séchage. EP 0 864 377 B1 divulgue le nettoyage d'un substrat couvert 10 de corps étrangers non fixés tels que des poussières, par application puis séchage d'une composition polymérique aqueuse à base d'un alcool polyvinylique à la surface du substrat afin d'y former un film pelable auquel adhèrent ces corps étrangers. La composition doit présenter une viscosité d'au moins 5000 mPa.s lors de son application, et présente l'inconvénient de 15 ne pas permettre non plus une extraction de contaminants fixés au substrat. EP 1 469 482 B1 présente une composition en solution aqueuse formant une mousse lavable pour la décontamination d'un substrat incorporant des contaminants surfaciques de type fixés. La composition est obtenue par mélange d'une première solution aqueuse acide de cérium IV 20 (contenant entre 10 et 20 % en masse de nitrate de cérium ammonium) avec une seconde solution aqueuse comprenant un tensioactif non ionique que le cérium IV oxyde pour l'obtention d'une mousse qui est ainsi appliquée sur le substrat, puis rincée à l'eau. Du fait de la réaction d'oxydation du tensioactif par le cérium IV dans la mousse formée mais non encore appliquée, il reste 25 peu de cérium IV (réduit en cérium III par l'action du tensioactif) disponible pour attaquer le substrat, ce qui limite l'épaisseur érodée de ce dernier à au plus 0,5 pm, érosion jugée suffisante pour atteindre les seuls contaminants incrustés dans des irrégularités de surface du substrat. La mousse aqueuse divulguée dans ce dernier document 30 présente comme inconvénients de ne procurer qu'une érosion réduite du substrat et d'impliquer un traitement des effluents liquides obtenus suite au lavage de la mousse appliquée sur le substrat. 3 Un but de la présente invention est de proposer une composition polymérique aqueuse qui permette de remédier au moins en partie à l'ensemble des inconvénients précités, et ce but est atteint en ce que 5 la Demanderesse vient de découvrir d'une manière inattendue que la réaction chimique entre un alcool polyvinylique préalablement dissous dans un solvant aqueux et intégré à un premier composant filmogène, et un second composant oxydant à cation métallique par exemple choisi parmi le cérium IV, le cobalt II et l'argent I permet d'obtenir, du fait d'une dégradation par l'agent 10 oxydant de la chaîne polymérique de l'alcool polyvinylique, cette composition qui forme après application puis séchage sur un substrat à décontaminer ou dépolluer un film pelable adhérant à une surface du substrat et apte à éroder ce substrat en en transférant une couche superficielle oxydée sur le film pelé. On notera qu'une composition selon l'invention, obtenue par 15 cette réaction entre ledit agent oxydant et ledit l'alcool polyvinylique en solution aqueuse qui se traduit par une coupure de sa chaîne polymérique, permet d'extraire du substrat les contaminants qui y sont fixés même en profondeur et a fortiori en outre ceux qui n'y sont pas ou peu fixés sur ladite surface, grâce à cette érosion du substrat suivant une épaisseur érodée 20 avantageusement supérieure à 0,10 pm (de préférence supérieure à 0,50 pm, voire à 0,70 pm et par exemple comprise entre 0,80 pm et 1,50 pm) pour une ou plusieurs application(s) de la composition sur le substrat (appliquée par un opérateur au moyen d'au moins un pinceau, rouleau ou spatule, à titre non limitatif, ou par des moyens automatisés au contact ou à distance du 25 substrat). On notera également que d'une manière surprenante ledit second composant oxydant est compatible avec l'étape critique de séchage de la composition incorporant l'alcool polyvinylique préalablement mélangé à d'autres ingrédients du premier composant filmogène et modifié par ce 30 second composant, pour l'obtention d'un film suffisamment résistant au séchage et aisément pelable (avantageusement d'un seul tenant) suite à ce séchage. Cela témoigne d'un effet de synergie inattendu entre l'alcool 4 polyvinylique en solution aqueuse préalablement intégré au premier composant et le second composant oxydant qui le modifie de cette manière. Plus précisément, une composition polymérique aqueuse selon l'invention est apte à former, après application puis séchage sur un 5 substrat à décontaminer ou dépolluer, un film pelable qui revêt une surface du substrat en y adhérant, la composition comprenant un solvant aqueux et au moins un alcool polyvinylique soluble dans ledit solvant. Cette composition est telle qu'elle comprend le produit d'une réaction chimique entre un premier composant filmogène et un second 10 composant oxydant de la composition, le premier composant comprenant ledit solvant aqueux et ledit au moins un alcool polyvinylique, le second composant comprenant un agent oxydant formé d'un complexe à cation métallique par exemple choisi parmi le cérium IV, le cobalt II et l'argent I, le produit de ladite réaction comprenant une chaîne polymérique dudit au moins un alcool 15 polyvinylique qui est modifiée par l'agent oxydant en étant rompue par ledit cation, la composition étant apte à éroder le substrat en en transférant une couche superficielle oxydée sur le film par pelage du film effectué après le séchage. A titre de substrat recevant une composition selon l'invention, 20 on peut utiliser toute pièce ou partie de pièce au moins partiellement métallique ou non métallique, par exemple minérale dans ce dernier cas (y compris des composites) à décontaminer ou à dépolluer, telle qu'une paroi d'un bâtiment (e.g. mur, cloison, plancher, plafond), une cuve, une machine ou une conduite de fluide, à titre non limitatif. On peut notamment citer des 25 substrats métalliques réalisés en un métal ou alliage de métaux choisi parmi les aciers inoxydables (e.g. 304, 304L, 316 ou 316L, à titre non limitatif), et des substrats minéraux par exemple en béton. D'une manière générale, ledit au moins un alcool polyvinylique utilisable dans les compositions de l'invention est hydrosoluble 30 et peut être un homopolymère d'alcool vinylique (PVA, PVAL ou encore PVOH en abrégé, tel que ceux commercialisés par Kuraray sous la dénomination Pavai® avec un degré molaire d'hydrolyse supérieur à 80 %, 5 par exemple Pavai® 40-88) ou un copolymère d'alcool vinylique (par exemple un copolymère éthylène-alcool vinylique, EVOH en abrégé, tel que ceux commercialisés par Kuraray sous la dénomination Exceval® avec un degré molaire d'hydrolyse supérieur à 90 °/0, par exemple Exceval® HR-3010). 5 Avantageusement, les alcools polyvinyliques utilisables dans l'invention peuvent être partiellement ou totalement hydrolysés avec un degré molaire d'hydrolyse supérieur à 70 °/0, de préférence égal ou supérieur à 80 °/0, voire à 90 % ou à 95 °/0, étant rappelé qu'un tel alcool polyvinylique est issu de manière connue de l'hydrolyse en milieu basique de l'acétate de 10 polyvinyle. Encore plus avantageusement, les alcools polyvinyliques utilisables dans l'invention peuvent présenter une viscosité Brookfield mesurée à 20° C comprise entre 10 mPa.s et 50 mPa. de préférence entre 20 mPa.s et 30 mPa.s. 15 Egalement avantageusement, une composition selon l'invention peut présenter lors de ladite application une viscosité dynamique Brookfield, mesurée à 20° C, qui est inférieure à 5D00 mPa.s, de préférence comprise entre 1000 mPa.s et 3000 mPa.s et encore plus préférentiellement entre 1500 mPa.s et 2500 mPa.s. 20 La Demanderesse a établi que ces plages de viscosité sont particulièrement bien adaptées à l'obtention d'un film pelable suffisamment flexible et résistant pendant et après son séchage. A titre de solvant aqueux utilisable dans une composition selon l'invention, on utilise de préférence de l'eau, étant précisé que l'on peut 25 utiliser, en plus dudit solvant aqueux dans ledit premier composant, un solvant non aqueux (tel que de l'éthanol) présentant par exemple un point d'ébullition inférieur à 100° C à la pression atmosphérique (1,013. 105 Pa), pour contrôler la durée et l'efficacité de l'étape de séchage. De préférence, ledit agent oxydant est présent dans ladite 30 composition de l'invention selon une fraction massique comprise entre 20 % et 45 °/0, de préférence entre 21 % et 35 °A). 6 On notera que cette fraction massique relativement élevée d'agent oxydant et donc dudit cation permet de dégrader l'alcool polyvinylique pour l'obtention conjointe d'un film résistant au séchage et adhérant au substrat tout en étant apte par son pelage à retirer ladite couche superficielle 5 suivant une épaisseur supérieure à 0,10 pm, de préférence supérieure à 0,50 pm et pouvant atteindre 1 pm. Selon un exemple de réalisation de l'invention, ledit cation est le cérium IV, ledit complexe étant de préférence choisi parmi les nitrates de cérium et d'ammonium (e.g. de formule Ce(NO3)4(NH4NO3)2), les sulfates de 10 cérium (e.g. de formule Ce(504)2) et les nitrates de cérium électro-régénérés en milieu acide (Ce(NO3)4). La Demanderesse a vérifié que le film pelable obtenu après application et séchage de cette composition bi-composant de l'invention présente de manière surprenante les propriétés contradictoires suivantes : 15 - il sèche de façon contrôlée à la surface du substrat (tant métallique que non métallique, par exemple minéral) en demeurant suffisamment souple et résistant, - il adhère suffisamment à ce substrat mais pas trop afin de pouvoir être pelé d'un seul tenant, et 20 - il contient ledit agent oxydant sous sa forme oxydante active en quantité suffisamment élevée pour réaliser une attaque chimique en profondeur du substrat. Avantageusement, une composition selon l'invention peut être appliquée comme une peinture capable d'interagir avec une couche 25 superficielle du substrat entre l'instant de son application et son séchage complet sous la forme du film pelable, avec un temps d'action et de séchage entre les instants d'application et de retrait du film qui peut être compris entre 6 heures et 72 heures (de préférence entre 24 heures et 48 heures) et qui est compatible avec les exigences inhérentes aux opérations de décontamination. 30 De plus, ladite composition présente le double avantage de générer une érosion contrôlée (épaisseur érodée par exemple comprise entre 0,50 pm et 1,50 pm) par la quantité de composition utilisée à chaque 7 application et donc d'agent oxydant actif disponible dans le film pelable obtenu, et de ne produire aucun effluent liquide à traiter une fois le film retiré vu qu'il est avantageusement apte à être aisément retiré d'un seul tenant sans requérir de fluide additionnel tel qu'un liquide pour ce retrait. 5 Avantageusement, ledit premier composant filmogène peut comprendre en outre une charge inorganique choisie dans le groupe constitué par les alumines, les hydroxydes de magnésium, le dioxyde de titane, les silices hydrophiles et un mélange d'au moins deux de ces charges. De préférence, ladite charge inorganique comprend ledit 10 dioxyde de titane selon un ratio massique dioxyde de titane / cation métallique supérieur à 0,4, plus préférentiellement compris entre 0,5 et 1,5 et encore plus préférentiellement compris entre 1 et 1,4, le dioxyde de titane pouvant être avantageusement présent dans la composition selon une fraction massique comprise entre 20 % et 42 %. 15 A la place ou en plus dudit dioxyde de titane, la composition selon l'invention peut comprendre, selon une fraction massique comprise entre 0,5 % et 10 %, une dite silice hydrophile à titre d'agent épaississant. D'une manière générale en référence à l'une ou l'autre des caractéristiques précitées, ladite réaction entre ledit premier composant et 20 ledit second composant peut être mise en oeuvre en milieu acide ou neutre, étant précisé que cette réaction est de préférence mise en oeuvre en milieu acide de pH inférieur à 3 de sorte que ladite composition soit apte à décaper par attaque acide ledit substrat, qu'il soit métallique (e.g. en acier inoxydable) ou non (e.g. en un matériau minéral, tel que du béton). 25 On notera que dans le cas où ledit substrat à éroder est minéral, par exemple en béton, l'on utilise avantageusement une composition à appliquer présentant ce pH très acide qui est inférieur à 3 et de préférence compris entre 0,5 et 2. Dans le cas préférentiel où ladite réaction est mise en oeuvre 30 en milieu acide : - ledit au moins un alcool polyvinylique peut avantageusement comporter des groupes acide, de préférence des groupes acide acétique 8 issus d'une hydrolyse de groupes acétate (ce qui peut suffire à conférer ce pH très acide à la composition de l'invention), et/ou - ledit second composant peut comprendre en outre un acide minéral selon une fraction massique dans la composition de préférence 5 comprise entre 0,1 % et 4 %, par exemple l'acide nitrique (cet acide minéral est notamment utilisable dans le cas où ledit au moins un alcool polyvinylique ne contient que peu ou pas de groupes acide pour l'obtention de ce pH très acide). Selon un autre aspect de l'invention, ladite composition peut 10 comprendre : - ledit au moins un alcool polyvinylique selon une fraction massique comprise entre 20 % et 60 %, de préférence entre 25 % et 45 %, - ledit solvant aqueux, tel que de l'eau, selon une fraction massique comprise entre 1 % et 5 %, et 15 - ledit agent oxydant selon une fraction massique comprise entre 20 % et 50 % (de préférence un dit complexe de cérium IV qui est choisi parmi les nitrates de cérium et d'ammonium, les sulfates de cérium et les nitrates de cérium électro-régénérés en milieu acide). De préférence, ledit premier composant filmogène comprend 20 en outre : - une charge inorganique selon une fraction massique dans la composition comprise entre 20 % et 45 % (comprenant de préférence du dioxyde de titane selon un ratio massique dioxyde de titane / cation compris entre 1,1 et 1,4), 25 - un agent plastifiant selon une fraction massique dans la composition comprise entre 1 % et 10 %, comprenant de préférence du glycérol selon une fraction massique dans la composition entre 3 % et 6 %, et - un agent de mise en forme selon une fraction massique comprise entre 0,5 % et 3 %. 30 On notera que ledit agent plastifiant permet avantageusement de modifier les propriétés de la composition appliquée sur le substrat après 9 son séchage, pour obtenir un film présentant une flexibilité et/ou une aptitude au pelage améliorée(s). On notera également qu'une composition selon l'invention peut comprendre en outre d'autres ingrédients usuellement employés dans 5 des compositions de films, telles que (à titre non limitatif) : - un agent absorbant compris inclus dans ladite charge inorganique ou bien utilisé en plus de cette dernière, tel que de la bentonite, - un agent de dilution (e.g. un acide gras) par exemple présent dans la composition selon une fraction massique inférieure à 0,05 %, et/ou 10 - un agent anti-oxydant (e.g. un ester) par exemple présent dans la composition selon une fraction massique inférieure à 0,03 %. Un procédé de préparation selon l'invention d'une composition polymérique aqueuse telle que définie ci-dessus comprend, immédiatement avant ladite application de la composition, un mélangeage : 15 - dudit premier composant comprenant ledit solvant aqueux, ledit au moins un alcool polyvinylique comportant optionnellement des groupes acide, et une pluralité d'ingrédients de mise en oeuvre comprenant de préférence une charge inorganique, un agent plastifiant et un agent de mise en forme, et 20 - dudit second composant comprenant ledit agent oxydant, et optionnellement un acide minéral, par exemple l'acide nitrique. On notera que l'on mélange ainsi intimement ledit agent oxydant à un pré-mélange filmogène formant ledit premier composant, ce qui permet d'obtenir, par application immédiate sur le substrat suivie d'un 25 séchage, ledit film présentant les qualités recherchées de résistance au séchage, de flexibilité et d'aptitude au pelage. Un film pelable selon l'invention est obtenu par application d'une composition polymérique aqueuse sur un substrat à décontaminer ou dépolluer, puis par séchage de la composition appliquée sur le substrat de 30 telle sorte que le film adhère au substrat, ce film pelable étant obtenu par séchage d'une composition selon l'invention telle que définie ci-dessus et étant apte à éroder le substrat par oxydation en transférant sur le film pelé 10 une couche superficielle du substrat d'épaisseur supérieure à 0,10 pm pour 0,5 à 2 kg/m2 de la composition appliquée sur le substrat. On notera que cette masse de composition de film selon l'invention appliquée par unité de surface du substrat métallique, qui peut être 5 d'au moins 0,5 kg/m2 pour le transfert sur le film de plus de 10 pm d'épaisseur de ce substrat métallique, est donnée à titre non limitatif, et qu'un film pelable selon l'invention est obtenu par une ou plusieurs applications (i.e. une ou plusieurs couches présentant par exemple chacune une épaisseur de 0,3 pm) de la composition sur le substrat. 10 Avantageusement, le film pelable selon l'invention peut être retiré d'un seul tenant par un opérateur par exemple sous la forme d'un lé (i.e. bande plus ou moins étroite de forme rectangulaire, analogue à un panneau décollable), en exerçant un effort modéré de traction. Un film pelé selon l'invention est obtenu par retrait de ce film 15 pelable, et ce film pelé présente une face interne séparée du substrat et revêtue de ladite couche superficielle, laquelle peut être au moins en partie : - métallique, par exemple en acier inoxydable, ou bien - non métallique, par exemple minérale (e.g. en béton), ledit au moins un alcool polyvinylique comportant dans ce cas des groupes acide 20 et/ou le second composant comprenant un acide minéral, par exemple l'acide nitrique. Avantageusement, ladite couche superficielle du film pelé peut présenter une épaisseur supérieure à 0,30 pm, de préférence égale ou supérieure à 0,70 pm et encore plus préférentiellement égale ou supérieure à 25 1 ilm. Cette épaisseur d'érosion du substrat définie par ladite couche superficielle est par exemple comprise entre 0,80 pm et 1,50 pm. On notera que ce film pelé selon l'invention porte ainsi par la couche superficielle qui y adhère une trace détectable du substrat contaminé ou pollué, sur lequel la composition dont il est issu a été appliquée. 30 On notera également que ce film pelé emporte avantageusement, à chaque application de la composition dont il est issu sur le substrat, la contamination surfacique fixée (i.e. de particules contaminantes 11 incrustées dans ladite couche superficielle et/ou fortement liées à sa surface) et a fortiori non fixée à la surface de ce substrat. On notera en outre que ce film selon l'invention est compatible avec l'élimination des déchets radioactifs dans le domaine nucléaire. 5 Un procédé selon l'invention d'obtention dudit film pelable est caractérisé en ce qu'il comprend successivement : a) une préparation de la composition selon ledit procédé de préparation de cette composition présenté ci-dessus, b) au moins une application par exemple au pinceau, au 10 rouleau ou à la spatule de la composition sur ledit substrat immédiatement après l'étape a), puis c) un séchage de la composition appliquée à une température comprise entre 10 et 30° C et pendant une durée corrprise entre 6 et 72 heures, de préférence entre 24 heures et 48 heures. 15 D'autres caractéristiques, avantages et détails de la présente invention ressortiront à la lecture de la description suivante de plusieurs exemples de réalisation de l'invention, donnés à titre illustratif et non limitatif. 20 Exemples de compositions et de films testés : On a préparé des compositions polymériques aqueuses selon l'invention et non conformes à l'invention et testé les films obtenus sur un substrat métallique constitué d'une plaque en acier inoxydable de 25 dénomination 304 dont une surface plane (d'aire 15 cm x 15 cm = 225 cm2) est revêtue de chaque composition testée, en utilisant pour le premier composant de chaque composition testée la base suivante commercialisée par la société Sana sous le nom commercial « film de purge », base inchangée d'un essai à l'autre et répondant à la formulation suivante : 30 12 - 81 % d'une solution aqueuse à 15 % d'un alcool polyvinylique constitué d'un PVOH de degré molaire d'hydrolyse égal à 88 % (dans l'eau froide) et de masse moléculaire moyenne en poids intermédiaire, - 11,85 % d'agent plastifiant (glycérol pharmaceutique), 5 - 3,0 % d'agent de mise en forme constitué d'un copolymère éthylène-vinyle acétate (agent filmogène), - 0,1 % d'agent de dilution (acide gras en C16-C18), - 0,05 % d'agent antioxydant (ester de type propionate d'octadécyle), 10 - 4,0% d'eau dé-ionisée. On a ajouté à cette base une ou plusieurs charges inorganiques et/ou un agent épaississant pour l'obtention du premier composant, constitués d'une silice hydrophile, d'alumine, d'hydroxyde 15 magnésium et/ou de dioxyde de titane, selon les essais. Pour certains essais, on a en outre ajouté à cette base de l'éthanol à titre de solvant non aqueux (point d'ébullition de 78,37 % à 1,013. 105 Pa) pour le premier composant. Le second composant de chaque composition testée était 20 constitué d'un même agent oxydant formé de nitrate de cérium et d'ammonium (de formule Ce(NO3)6(NH4)2, commercialisé par la société Ampère Industrie) et utilisé selon une fraction massique variable. Quelques minutes après avoir procédé à un mélangeage intime du premier composant (pré-mélangé) avec le second composant, l'on a 25 obtenu et appliqué environ 30 g de chaque composition (de pH compris entre 1 et 3) à l'aide d'une spatule, et l'on a laissé sécher chaque composition appliquée à l'air libre à 20° C environ pendant une durée comprise entre 24 heures et 72 heures. Le tableau 1 ci-après présente l'érosion obtenue avec une 30 composition 11 selon l'invention comprenant une silice hydrophile à titre d'agent épaississant. 13 Tableau 1 : Fraction massique dans la composition (%) Erosion mesurée du substrat (pm) Base Ce(NO3)6(N1-14)2 Silice hydrophile 11 73,4 24,2 2,4 0,15 On a ainsi obtenu grâce à la silice hydrophile une composition 5 suffisamment épaisse formant après séchage un film aisément pelable permettant suite à son pelage d'éroder le substrat en acier inoxydable d'une épaisseur supérieure à 0,10 pm, par l'adhésion au film pelé d'une couche superficielle du substrat. On a cherché à augmenter l'érosion obtenue sur le même 10 substrat en acier inoxydable en augmentant le temps de séchage, via le remplacement de la silice hydrophile par de l'eau, comme visible au tableau 2 relatif à des compositions Ti, T2, T3 non conformes à l'invention. Tableau 2 : 15 Fraction massique dans la composition (%) Erosion mesurée du substrat (pm) Base Ce(NO3)0F14)2 Eau Ti 71,8 23,9 4,3 0,06 T2 68,6 22,9 8,5 0,06 T3 62,2 20,8 17,0 0,06 Ces résultats montrent que l'apport d'eau liquide dans le premier composant, en plus de celle déjà présente dans la base, réduit de manière excessive la viscosité de la composition appliquée qui a tendance à 20 s'écouler sur le substrat, ce qui pénalise l'érosion obtenue après le séchage (toujours inférieure à 0,10 ilm). On a cherché à augmenter l'érosion obtenue sur ces mêmes substrats en combinant la silice hydrophile et l'eau ajoutées à la base du 14 premier composant, comme visible au tableau 3 relatif à des compositions 12, 13, 14 selon l'invention. Tableau 3 : Fraction massique dans la composition (%) Erosion mesurée du substrat (pm) Base Ce(NO3)6(NH4)2 Eau Silice hydrophile 12 63,13 24,80 2,60 9,40 0,12 13 60,52 20,24 17,28 1,97 0,12 14 71,30 23,78 2,55 2,34 0,14 5 Pour chaque composition 12, 13, 14, l'ajout d'eau à la silice a eu pour effet d'allonger la durée de séchage d'une heure au maximum en réduisant le relargage indésirable d'acide lors du séchage, et d'augmenter l'érosion par rapports aux essais avec les compositions Ti, T2, T3 (mais pas 10 par rapport à l'essai initial avec la composition 11 qui avait conduit à un séchage moins long). Ces résultats montrent que l'érosion obtenue n'est pas uniquement liée à la durée du séchage, et que la concentration en agent oxydant et éventuellement d'autres paramètres de la composition tels que son 15 pH, par exemple, peuvent également influer sur l'érosion obtenue. Comme visible au tableau 4, on a préparé huit autres compositions 15 à 112 selon l'invention en cherchant également à allonger la durée de séchage tout en veillant à obtenir un film pelable : - en remplaçant aux compositions 16 à 19 l'eau ajoutée aux 20 compositions 12, 13, 14 par de l'éthanol, et - en utilisant de l'alumine, de l'hydroxyde de magnésium (Mg0H) et du dioxyde de titane (Ti02) à titre de charge inorganique aux compositions 17 à 112, pour y améliorer la résistance du film pelable obtenu. 25 15 Tableau 4: Fraction massique dans la composition (%) Erosion mesurée du substrat (um) Base Ce(NO3)6 Ethanol Alumine Mg0H TiO2 (NH4)2 15 66,7 33,3 0,22 16 54,3 32,6 13,0 0,17 17 64,3 24,9 10,3 0,6 2,34 0,26 18 46,1 35,1 17,5 1,2 0,16 19 51,0 25,5 22,1 1,4 0,30 110 62,0 37,2 0,8 0,26 111 61,0 36,7 2,21 0,16 112 61,6 37,2 1,16 0,16 On notera que la composition 19 selon l'invention est la plus 5 avantageuse en termes d'érosion obtenue (0,30 um) par le pelage du film correspondant, les autres compositions 15-18 et 110-112 procurant néanmoins une érosion toujours supérieure à 0,15 um. Comme visible au tableau 5, on a préparé quatre autres compositions 113 à116 selon l'invention uniquement avec du dioxyde de titane 10 comme charge inorganique (essais réalisés après 24 heures de séchage de ces compositions appliquées sur le substrat). Tableau 5 : Fraction massique dans la composition (%) Erosion mesurée du substrat (Pm) Base Ce(NO3)6(NH4)2 TiO2 113 44,6 24,4 30,9 0,22 114 40,0 33,3 26,7 0,14 115 35,3 41,2 23,5 0,28 116 31,6 47,4 21,0 0,17 16 Ces compositions 113 à 116 donnent toutes un film pelable procurant une érosion supérieure à 0,10 pm, voire à 0,20 pm pour 113 et 115. De plus, c'est la composition 113 avec environ 30 % de 5 dioxyde de titane et environ 25 % de complexe de cérium qui donne le film le plus résistant après séchage (i.e. ratio massique TiO2 / Ce d'environ 1,27), film qui est le plus facilement retiré par pelage du substrat, mais c'est la composition 115 (avec un ratio massique TiO2 / Ce d'environ 0,57) qui donne une érosion augmentée (proche de 0,30 pm). 10 Des essais complémentaires de reproductibilité portant sur le même substrat ont confirmé ces résultats satisfaisants en termes de pelabilité du film et d'érosion obtenue pour ces compositions 113 et 115, comme visible aux tableaux 6 et 7 (essais réalisés après 24 heures de séchage de ces compositions appliquées sur le substrat). 15 Tableau 6 : Fraction massique dans la composition (%) Erosion mesurée du substrat (Pm) Base Ce(NO3)6(NH4)2 TiO2 113 44,6 24,4 30,9 0,14 113 44,6 24,4 30,9 0,17 113 44,6 24,4 30,9 0,18 113 44,6 24,4 30,9 0,17 Il en résulte une érosion moyenne mesurée de 0,17 pm pour 20 le substrat pourvu d'un film selon la composition 113, lequel film est suffisamment résistant après séchage et s'avère aisément pelable. 25 17 Tableau 7: Fraction massique dans la composition (%) Erosion mesurée du substrat (Pm) Base Ce(NO3)6(NH4)2 TiO2 115 35,3 41,2 23,5 0,31 115 35,3 41,2 23,5 0,27 115 35,3 41,2 23,5 0,28 Il en résulte une érosion moyenne mesurée de 0,29 pm pour 5 le substrat pourvu d'un film selon la composition 115, lequel film est également résistant après séchage et s'avère pelable. On a réalisé des essais complémentaires avec du dioxyde de titane à titre de charge inorganique selon une fraction massique dans la composition encore plus élevée (environ 40 °/0) et suivant un ratio massique 10 TiO2 / Ce d'environ 1,27 comme pour la composition 113, comme visible aux quatre autres essais de reproductibilité du tableau 8 concernant une nouvelle composition 117 selon l'invention. Tableau 8 : 15 Fraction massique dans la composition (%) Erosion mesurée du substrat (Pm) Base Ce(NO3)6(NH4)2 TiO2 117 27,4 32,0 40,6 0,25 117 27,4 32,0 40,6 0,36 117 27,4 32,0 40,6 0,32 117 27,4 32,0 40,6 0,31 Il en résulte une érosion moyenne mesurée de 0,31 pm pour le substrat pourvu d'un film selon la composition 117, lequel film est suffisamment résistant après un séchage de 72 heures et s'avère REVENDICATIONS1) Composition polymérique aqueuse apte à former, après application puis séchage sur un substrat à décontaminer ou dépolluer, un film pelable qui revêt une surface du substrat en y adhérant, la composition comprenant un solvant aqueux et au moins un alcool polyvinylique soluble dans ledit solvant, caractérisée en ce que la composition comprend le produit d'une réaction chimique entre un premier composant filmogène et un second composant oxydant de la composition, ledit premier composant comprenant ledit solvant aqueux et ledit au moins un alcool polyvinylique, ledit second composant comprenant un agent oxydant formé d'un complexe à cation métallique, le produit de ladite réaction comprenant une chaîne polymérique dudit au moins un alcool polyvinylique qui est modifiée par ledit agent oxydant en étant rompue par ledit cation, la composition étant apte à éroder ledit substrat en en transférant une couche superficielle oxydée sur le film par un pelage du film effectué après ledit séchage. 2) Composition selon la revendication 1, dans laquelle ledit agent oxydant est présent dans ladite composition selon une fraction 20 massique comprise entre 20% et 45%, de préférence entre 21 % et 35%. 3) Composition selon la revendication 1 ou 2, dans laquelle ledit premier composant comprend en outre une charge inorganique choisie dans le groupe constitué par les alumines, les hydroxydes de magnésium, le 25 dioxyde de titane, les silices hydrophiles et un mélange d'au moins deux de ces charges. 4) Composition selon la revendication 3, dans laquelle ladite charge inorganique comprend ledit dioxyde de titane selon un ratio massique 30 dioxyde de titane / cation métallique supérieur à 0,4 et de préférence compris entre 1 et 1,4. 19 5) Composition selon la revendication 3 ou 4, dans laquelle ledit dioxyde de titane est présent dans la composition selon une fraction massique comprise entre 20 % et 42 %. 5 6) Composition selon une des revendications 3 à 5, dans laquelle la composition comprend, selon une fraction massique comprise entre 0,5 % et 10 %, une dite silice hydrophile à titre d'agent épaississant. 7) Composition selon une des revendications précédentes, 10 dans laquelle ledit cation métallique dudit agent oxydant est choisi parmi le cérium IV, le cobalt II et l'argent I. 8) Composition selon la revendication 7, dans laquelle ledit cation est le cérium IV, ledit complexe étant de préférence choisi parmi les 15 nitrates de cérium et d'ammonium, les sulfates de cérium et les nitrates de cérium électro-régénérés en milieu acide. 9) Composition selon une des revendications précédentes, dans laquelle ladite réaction est mise en oeuvre en milieu acide, la composition présentant un pH inférieur à 3, de préférence compris entre 0,5 et 2, et étant apte à décaper par attaque acide ledit substrat qui est métallique ou non métallique, par exemple minéral. 10) Composition selon la revendication 9, dans laquelle : - ledit au moins un alcool polyvinylique comporte des groupes acide, de préférence des groupes acide acétique issus d'une hydrolyse de groupes acétate, et/ou - ledit second composant comprend en outre un acide minéral présent dans la composition selon une fraction massique de préférence 30 comprise entre 0,1 % et 4%, par exemple l'acide nitrique. 20 11) Composition selon une des revendications précédentes, dans laquelle ledit au moins un alcool polyvinylique est un homopolymère ou un copolymère d'alcool vinylique, partiellement ou totalement hydrolysé avec un degré molaire d'hydrolyse supérieur à 70 °/0, de préférence égal ou 5 supérieur à 80 °/0, et présente une viscosité Brookfield mesurée à 20° C comprise entre 10 mPa.s et 50 mPa.s. 12) Composition selon une des revendications précédentes, dans laquelle la composition présente lors de ladite application une viscosité 10 dynamique Brookfield, mesurée à 20° C, qui est inférieure à 5000 mPa.s et de préférence comprise entre 1000 mPa.s et 3000 mPa.s. 13) Composition selon une des revendications précédentes, dans laquelle la composition comprend : 15 - ledit au moins un alcool polyvinylique selon une fraction massique comprise entre 20 % et 60 °/0, de préférence entre 25 % et 45 °/0, - ledit solvant aqueux selon une fraction massique comprise entre 1 % et 5 °/0, et - ledit agent oxydant selon une fraction massique comprise 20 entre 20 % et 50 °A:, 14) Composition selon la revendication 13, dans laquelle ledit premier composant comprend en outre : - une charge inorganique selon une fraction massique dans la 25 composition comprise entre 20 % et 45 °/0, - un agent plastifiant selon une fraction massique dans la composition comprise entre 1 % et 10 °/0, comprenant de préférence du glycérol selon une fraction massique dans la composition entre 3 % et 6 °/0, et - un agent de mise en forme selon une fraction massique 30 dans la composition comprise entre 0,5 % et 3 °A:, 21 15) Procédé de préparation d'une composition polymérique aqueuse selon une des revendications précédentes, caractérisé en ce qu'il comprend, immédiatement avant ladite application, un mélangeage : - dudit premier composant comprenant ledit solvant aqueux, 5 ledit au moins un alcool polyvinylique comportant optionnellement des groupes acide, et une pluralité d'ingrédients de mise en oeuvre comprenant de préférence une charge inorganique, un agent plastifiant et un agent de mise en forme, et - dudit second composant comprenant ledit agent oxydant, et 10 optionnellement un acide minéral, de préférence de l'acide nitrique. 16) Film pelable obtenu par application d'une composition polymérique aqueuse sur un substrat à décontaminer ou dépolluer, puis par séchage de la composition appliquée sur le substrat de telle sorte que le film 15 adhère au substrat, caractérisé en ce que le film pelable est obtenu par séchage d'une composition selon une des revendications 1 à 14 et est apte à éroder le substrat par pelage en transférant sur le film pelé une couche superficielle du substrat d'épaisseur supérieure à 0,10 pm pour 0,5 à 2 kg/m2 de la composition appliquée sur le substrat. 20 17) Film pelé obtenu par pelage d'un film pelable selon la revendication 16, caractérisé en ce que le film pelé présente une face interne séparée du substrat et revêtue de ladite couche superficielle, laquelle est : - métallique, par exemple en acier inoxydable, ou bien 25 - non métallique, par exemple minérale telle qu'en béton, ledit au moins un alcool polyvinylique comportant dans ce cas des groupes acide et/ou ledit second composant comprenant un acide minéral, de préférence de l'acide nitrique. 18) Film pelé selon la revendication 17, dans lequel ladite couche superficielle présente une épaisseur supérieure à 0,30 pm et de préférence égale ou supérieure à 1 pm. 22 19) Procédé d'obtention d'un film pelable selon la revendication 16, caractérisé en ce qu'il comprend successivement : a) une préparation de la composition selon le procédé de la 5 revendication 15, b) au moins une application par exemple au pinceau, au rouleau ou à la spatule de la composition sur ledit substrat immédiatement après l'étape a), puis c) un séchage de la composition appliquée à une température 10 comprise entre 10 et 30° C et pendant une durée corrprise entre 6 et 72 heures, de préférence entre 24 heures et 48 heures.